REVENDICATIONS 1) Dispersions de particules composites électroconductrices caractérisées en ce qu'elles sont homogènes et constituées de - 1 à 60 % de leur poids de particules composites formées d'une écorce à base d'un polymère électroconducteur et d'un coeur à base d'un polymère thermoplastique dopant - et de 99 à 40 % de leur poids d'un milieu liquide de dispersion non solvant du polymère électroconducteur et du polymère thermoplastique dopant. 2) Dispersions selon la revendication 1 caractérisées en ce que le polymère électroconducteur dérive du pyrrole, de ses dérivés ffi substitués ou N-substitués, du thiophène ou de ses dérivés p - substitués, de l'indole, du carbazole, de l'aniline et en ce qu'il est dopé par un agent oxydant. 3) Dispersions selon la revendication 2 caractérisées en ce que l'agent oxydant est un acide inorganique, un acide de Lewis oxydant organique. 4) Dispersions selon la revendication 3 caractérisées en ce que l'agent oxydant est FeC13, H2 S04, 03. 5) Dispersions selon l'une quelconque des revendications précédentes caractérisées en ce que le polymère dopant présente des motifs dérivant d'au moins un monomère vinylaromatique, un ester vinylique, un nitrile éthylénique, un ester carboxylique éthylénique, un dialkylester d'un acide carboxylique éthylénique, un amide éthylénique, un diène conjugué, un halogènure de vinyle ou de vinylidène, une Oc monooléfine, et présente un caractère superficiel dopant anionique, cationique ou complexant des métaux. 6) Dispersions selon la revendication 5 caractérisées en ce que le polymère dopant présente un caractère superficiel dopant anionique apporté par des fonctions carboxylates, sulfonates, phosphonates. 7) Dispersions selon 1 'une quelconque des revendications précédentes caractérisées en ce que lesdites particules composites présentent un diamètre allant de 0,015 à 31 microns. 8) Dispersions selon l'une quelconque des revendications précédentes caractérisées en ce que le rapport volumique écorce / coeur va de à 4 à 25. 9) Dispersions selon l'une quelconque des revendications précédentes caractérisées en ce que le milieu liquide de dispersion est tout liquide solvant du monomère dont dérive le polymère électroconducteur par polymérisation oxydative, ainsi que de l'agent oxydant de polymérisation. 10)Dispersions selon la revendication 9 caractérisées en ce que le milieu liquide de dispersion est l'eau, l'hexane, le pentane, le benzène, le nitrométhane, l'acétonitrile, le tetrahydrofuranne. il)Dispersions selon l'une quelconque des revendications précédentes caractérisées en ce que le polymère conducteur est du polypyrrole et le milieu liquide de dispersion de l'eau. 12)Procédé de préparation de dispersions homogènes de particules composites électroconductrices formées d'une écorce à base d'un polymère électroconducteur et d'un coeur à base d'un polymère thermoplastique dopant, par polymérisation oxydative, à l'aide d'un agent oxydant, du monomère dont dérive ledit polymère conducteur, au sein d'une dispersion contenant de 1à 15 % de son poids de particules d'un polymère thermoplastique dopant dans un liquide solvant dudit monomère et de l'agent oxydant de polymérisation, non solvant du polymère électroconducteur et du polymère thermoplastique dopant et inerte vis-à-vis de tous les réactifs mis en présence, lesdites particules de polymère dopant présentant superficiellement -S 2 une quantité de groupements dopants d'au moins 10 meq/m de leur surface. 13)Procédé selon la revendication 12 caractérisé en ce que le monomère dont dérive le polymère conducteur est le pyrrole, ses dérivés r substitués ou N-substitués, le thiophène, ses dérivés F substitués, l'indole, le carbazole, l'amiline. 14)Procédé selon la revendication 12 ou 13 caractérisé en ce que l'agent oxydant est un acide inorganique, un acide de Lewis ou un oxydant organique. 15)Procédé selon la revendication 14 caractérisé en ce que l'agent oxydant est FeC13, H2 S04 et 03. 16)Procédé selon l'une quelconque des revendications 12 i-14= + c- térisé en ce que le polymère dopant dérive d'au moins un monomère vinylaromatique, un ester vinylique, un nitrile éthylénique, un ester carboxylique éthylénique, un dialkylester d'un acide carboxy lique éthylénique, un amide éthylénique, un diène conjugué, un halogènure de vinyle ou de vinylidène, un ar- monooléfine, et présente un caractère superficiel dopant anionique, cationique ou complexant des métaux. 17)Procédé selon la revendication 16 caractérisé en ce que le polymère dopant présente un caractère superficiel dopant anionique apporté par des fonctions carboxylates, sulfonates, phosphonates. 18)Procédé selon l'une quelconque des revendications 12 à 17, caracté risé en-ce que le liquide de dispersion est l'eau, l'hexane, le pentane7 le benzène,le nitrométhane, l'acétonitrile, le tetrahydro furanne. 19)Procédé selon l'une quelconque des revendications 12 à 18 caracté risé en ce que le monomère est du pyrrole, l'agent oxydant est hydrosoluble et le liquide de dispersion de l'eau. 20)Procédé selon l'une quelconque des revendications 12 à 19 caracté risé en ce que la quantité de groupements présents à la surface des particules de polymère dopant est d'au moins 10-4 meq / m. 21)Procédé selon l'une quelconque des revendications 12 à 20 caractérisé en ce que les quantités relatives des différents réactifs correspondent à - un rapport molaire agent oxydant / monomère allant de 1 à 2,5 fois le rapport stoechiométrique - un rapport pondéral agent oxydant / polymère dopant allant de 4 10-2 à 10.